(57)【要約】  ポリアミド組成物であって、（ａ）（ｉ）６３〜約７０モルパーセントのヘキサメチレンテレフタルアミド繰り返し単位と（ｉｉ）約３０〜約３７モルパーセントのヘキサメチレンデカンアミド又はヘキサメチレンドデカンアミド繰り返し単位と、を含む、少なくとも１種の半芳香族ポリアミド３０〜約６０重量パーセント；（ｂ）少なくとも１種の難燃剤３〜３０重量パーセント：（ｃ）潤滑剤０．０２〜０．６５重量パーセント；（ｄ）少なくとも１種の無機強化剤５〜５０重量パーセント；（ｅ）造核剤０〜５重量パーセント；並びに（ｆ）少なくとも１種の難燃剤相乗剤０．２〜１０重量パーセント；を含むポリアミド組成物。そのような組成物は、９秒以下の成形冷却時間；少なくとも２７０℃のリフローピーク温度；及びＵＬ−９４可燃性試験に従って測定されるＶ−０の可燃性の組み合わせを示す。【特許請求の範囲】
【請求項１】
ポリアミド組成物であって、
（ａ）
（ｉ）６３〜約７０モルパーセントのヘキサメチレンテレフタルアミド繰り返し単位、及び
（ｉｉ）約３０〜約３７モルパーセントのヘキサメチレンデカンアミド又はヘキサメチレンドデカンアミド繰り返し単位、
を含む、少なくとも１種の半芳香族ポリアミド３０〜約６０重量パーセント；
（ｂ）式（Ｉ）のホスフィネート、式（ＩＩ）のジホスフィネート、並びに（Ｉ）及び／又は（ＩＩ）のポリマー：
【化１】
2020535249.tif 000010
（式中、Ｒ1及びＲ2は、独立に、水素、直鎖、分岐、若しくは環状のＣ1〜Ｃ6アルキル基であるか、Ｃ6〜Ｃ10アリールから選択され；Ｒ3は直鎖又は分岐のＣ1〜Ｃ10アルキレン基、Ｃ6〜Ｃ10アリーレン基、Ｃ6〜Ｃ12アルキル−アリーレン基、又はＣ6〜Ｃ12アリール−アルキレン基であり；Ｍは、カルシウムイオン、アルミニウムイオン、マグネシウムイオン、亜鉛イオン、アンチモンイオン、スズイオン、ゲルマニウムイオン、チタンイオン、鉄イオン、ジルコニウムイオン、セリウムイオン、ビスマスイオン、ストロンチウムイオン、マンガンイオン、リチウムイオン、ナトリウムイオン、カリウムイオン、及びそれらの組み合せからなる群から選択され；ｍ、ｎ、及びｘはそれぞれ、１〜４の同一であるか又は異なる整数である）のうちの１種以上を含む少なくとも１種の難燃剤３〜３０重量パーセント；
（ｃ）潤滑剤０．０２〜０．６５重量パーセント；
（ｄ）少なくとも１種の無機強化剤５〜５０重量パーセント；
（ｅ）造核剤０〜５重量パーセント；並びに
（ｆ）少なくとも１種の難燃剤相乗剤０．２〜１０重量パーセント；
を含むポリアミド組成物であって、
ここで、
（ａ）〜（ｆ）の重量パーセントが前記ポリアミド組成物の総重量基準であり、
（ａ）〜（ｆ）の重量パーセントが１００重量パーセントに等しく、
９秒以下の成形冷却時間を示し、
少なくとも２７０℃のリフローピーク温度を示し、
ＵＬ−９４可燃性試験に従って測定されるＶ−０の可燃性を示す、
ポリアミド組成物。
【請求項２】
難燃剤（ｂ）が、ジエチルホスフィン酸アルミニウム、メチルエチルホスフィン酸アルミニウム、ジエチルホスフィン酸亜鉛、イソプロピルイソブチルホスフィン酸アルミニウム、イソプロピルｔｅｒｔブチルホスフィン酸アルミニウム、ジイソブチルホスフィン酸アルミニウム、及びこれらの組み合わせからなる群から選択される、請求項１に記載のポリアミド組成物。
【請求項３】
潤滑剤（ｃ）が脂肪酸アミド潤滑剤又は脂肪酸金属塩潤滑剤からなる群から選択される、請求項１に記載のポリアミド組成物。
【請求項４】
前記脂肪酸アミド潤滑剤（ｃ）が、Ｎ−ステアリルエルカミド、メチレンベヘニルアミド、エチレンビスベヘニルアミド、ジオクタデシルアジパミド、ジオクタデシルスクシンアミド、エルカミド、ステアリルアミド、エルシルステアルアミド、及びこれらの組み合わせからなる群から選択される、請求項３に記載のポリアミド組成物。
【請求項５】
前記脂肪酸金属塩潤滑剤（ｃ）が、ベヘン酸アルミニウム、ベヘン酸ナトリウム、モンタン酸ナトリウム、モンタン酸アルミニウム、ベヘン酸カルシウム、及びモンタン酸カルシウム、並びにこれらの組み合わせからなる群から選択される、請求項３に記載のポリアミド組成物。
【請求項６】
無機強化剤（ｄ）が、ガラス繊維、ガラスフレーク、カオリン粘土、ウォラストナイト、炭酸カルシウム、シリカ、炭素繊維、チタン酸カリウム、及びこれらの組み合わせからなる群から選択される、請求項１に記載のポリアミド組成物。
【請求項７】
造核剤（ｅ）が存在し、タルク、窒化ホウ素、又はこれらの組み合わせからなる群から選択される、請求項１に記載のポリアミド組成物。
【請求項８】
難燃剤相乗剤（ｆ）が、べーマイト、酸化アルミニウム、ホウ酸亜鉛、スズ酸亜鉛、及びこれらの混合物からなる群から選択される、請求項１に記載のポリアミド組成物。
【請求項９】
（ａ）
（ｉ）約６０〜約６３未満モルパーセントのヘキサメチレンテレフタルアミド繰り返し単位、及び
（ｉｉ）約３７〜約４０モルパーセントのヘキサメチレンデカンアミド又はヘキサメチレンドデカンアミド繰り返し単位、
を含む、少なくとも１種の半芳香族ポリアミド３０〜約６０重量パーセント；
（ｂ）式（Ｉ）のホスフィネート、式（ＩＩ）のジホスフィネート、並びに（Ｉ）及び／又は（ＩＩ）のポリマー：
【化２】
2020535249.tif 000011
（式中、Ｒ1及びＲ2は、独立に、水素、直鎖、分岐、若しくは環状のＣ1〜Ｃ6アルキル基、Ｃ6〜Ｃ10アリールから選択され；Ｒ3は直鎖又は分岐のＣ1〜Ｃ10アルキレン基、Ｃ6〜Ｃ10アリーレン基、Ｃ6〜Ｃ12アルキル−アリーレン基、又はＣ6〜Ｃ12アリール−アルキレン基であり；Ｍは、カルシウムイオン、アルミニウムイオン、マグネシウムイオン、亜鉛イオン、アンチモンイオン、スズイオン、ゲルマニウムイオン、チタンイオン、鉄イオン、ジルコニウムイオン、セリウムイオン、ビスマスイオン、ストロンチウムイオン、マンガンイオン、リチウムイオン、ナトリウムイオン、カリウムイオン、及びそれらの組み合せからなる群から選択され；ｍ、ｎ、及びｘはそれぞれ、１〜４の同一であるか又は異なる整数である）のうちの１種以上を含む少なくとも１種の難燃剤３〜３０重量パーセント；
（ｃ）潤滑剤０．０２〜０．６５重量パーセント；
（ｄ）少なくとも１種の無機強化剤５〜５０重量パーセント；
（ｅ）造核剤０．０２〜５重量パーセント；並びに
（ｆ）難燃剤相乗剤０．２〜１０重量パーセント；
を含むポリアミド組成物であって、
ここで、
（ａ）〜（ｆ）の重量パーセントがポリアミド組成物の総重量基準であり、
（ａ）〜（ｆ）の重量パーセントが１００重量パーセントに等しく、
９秒以下の成形冷却時間を示し、
少なくとも２７０℃のリフローピーク温度を示し、
ＵＬ−９４可燃性試験に従って測定されるＶ−０の可燃性を示す、
ポリアミド組成物。
【請求項１０】
難燃剤（ｂ）が、ジエチルホスフィン酸アルミニウム、メチルエチルホスフィン酸アルミニウム、ジエチルホスフィン酸亜鉛、イソプロピルイソブチルホスフィン酸アルミニウム、イソプロピルｔｅｒｔブチルホスフィン酸アルミニウム、ジイソブチルホスフィン酸アルミニウム、及びこれらの組み合わせからなる群から選択される、請求項９に記載のポリアミド組成物。
【請求項１１】
潤滑剤（ｃ）が、アミド潤滑剤又は脂肪酸金属塩潤滑剤からなる群から選択される、請求項９に記載のポリアミド組成物。
【請求項１２】
前記アミド潤滑剤（ｃ）が、Ｎ−ステアリルエルカミド、メチレンベヘニルアミド、エチレンビスベヘニルアミド、ジオクタデシルアジパミド、ジオクタデシルスクシンアミド、エルカミド、ステアリルアミド、エルシルステアルアミド、Ｎ−ステアリルエルカミド、及びこれらの組み合わせからなる群から選択される、請求項１１に記載のポリアミド組成物。
【請求項１３】
前記脂肪酸金属塩潤滑剤（ｃ）が、ベヘン酸アルミニウム、ベヘン酸ナトリウム、モンタン酸ナトリウム、モンタン酸アルミニウム、ベヘン酸カルシウム、及びモンタン酸カルシウム、並びにこれらの組み合わせからなる群から選択される、請求項１１に記載のポリアミド組成物。
【請求項１４】
無機強化剤（ｄ）が、ガラス繊維、ガラスフレーク、カオリン粘土、ウォラストナイト、炭酸カルシウム、シリカ、炭素繊維、チタン酸カリウム、及びこれらの組み合わせからなる群から選択される、請求項９に記載のポリアミド組成物。
【請求項１５】
造核剤（ｅ）が、タルク、窒化ホウ素、又はこれらの組み合わせからなる群から選択される、請求項９に記載のポリアミド組成物。
【請求項１６】
難燃剤相乗剤（ｆ）が、ベーマイト、酸化アルミニウム、ホウ酸亜鉛、スズ酸亜鉛、及びこれらの混合物からなる群から選択される、請求項９に記載のポリアミド組成物。
【請求項１７】
請求項１に記載のポリアミド組成物を含む物品。
【請求項１８】
請求項９に記載のポリアミド組成物を含む物品。
【請求項１９】
電気及び電子コネクタ、ＳＭＴコネクタ、非電気コネクタ、モーターハウジング、絶縁体、モーター絶縁体、絶縁体ハウジング、ボビン、接触器ハウジング、スイッチ、ＳＭＴスイッチ、バッテリーハウジング、端子台、及びブレーカーハウジングの形態である、請求項１７に記載の物品。
【請求項２０】
電気及び電子コネクタ、ＳＭＴコネクタ、非電気コネクタ、モーターハウジング、絶縁体、モーター絶縁体、絶縁体ハウジング、ボビン、接触器ハウジング、スイッチ、ＳＭＴスイッチ、バッテリーハウジング、端子台、及びブレーカーハウジングの形態である、請求項１８に記載の物品。
【発明の詳細な説明】
【技術分野】
【０００１】
本明細書では、成形冷却時間、難燃性、リフローピーク温度、及び水分吸着を含む望ましい物理的特性の組み合わせを有する新規な半芳香族ポリアミド組成物が記述される。本明細書では、これらの組成物の調製方法、及びこれらの半芳香族ポリアミド組成物から作製された物品も記述される。
【背景技術】
【０００２】
ポリアミド樹脂は優れた機械的特性、成形性、及び耐薬品性を備えており、そのため、自動車部品、電気／電子部品、機械部品、及び多くの他の用途で使用されてきた。ポリアミド樹脂から製造される物品は、非常に望ましい物理的特性を有することができる。しかしながら、特定の用途では、ポリアミド組成物は、難燃性であること及び高度の難燃性についてのＵＬ−９４規格を満たすことが望まれる。この要求のため、ポリアミド樹脂に難燃性を付与するための様々な方法の研究が促進された。難燃性添加剤としてのホスフィネート又はジスホスフィネート（ｄｉｓｐｈｏｓｐｈｉｎａｔｅ）のポリアミド樹脂への添加は知られているものの、それらの存在は組成物の特定の特性に影響を与える可能性がある。
【０００３】
そのため、リフローピーク温度、成形冷却時間、難燃性、及び水分吸着などの望まれる物理的特性の組み合わせを有する非ハロゲン化難燃性半芳香族ポリアミド組成物を得ることが望ましいであろう。
【０００４】
米国特許出願第２００９／００３０１２４号明細書には、半芳香族ポリアミド、難燃剤、ホウ酸亜鉛、及び任意選択的な充填剤を含む難燃性ポリアミド組成物が開示されている。
【０００５】
国際公開第２００５／０３３１９２号パンフレットには、５〜７５ｍｏｌ％の半芳香族モノマー由来の半芳香族ポリアミド、難燃剤、並びに任意選択的な強化剤及び相乗剤を含む難燃性ポリアミド組成物が開示されている。
【０００６】
米国特許出願公開第２０１４／０１７９８５１号明細書には、半芳香族ポリアミドがテレフタル酸を含み得る半芳香族ポリアミドと脂肪族ポリアミドとの混合物が開示されている。
【０００７】
米国特許出願公開第２０１６／０２７１９２１号明細書には、ａ）ヘキサメチレンジアミンとテレフタル酸との組み合わせ４１〜９０ｍｏｌ％、及びｂ）ヘキサメチレンジアミンと８〜１９個の炭素原子を有する直鎖脂肪族ジカルボン酸との組み合わせ５９〜１０ｍｏｌ％、から得られる半芳香族ポリアミドを含む第１の層を有する多層複合材料が開示されている。
【発明を実施するための形態】
【０００８】
略語
特許請求の範囲及び本明細書の記述は、以下に示される略語及び定義を用いて解釈されるべきである。
「％」は、用語パーセントを意味する。
「ｗｔ％」は、重量パーセントを意味する。
「ｍｐ」は融点を意味する。
「ＤＳＣ」は示差走査熱量測定を意味する。
「℃」は摂氏温度を意味する。
「ｍｏｌ％」は、モルパーセントを意味する。
「ｓ」は秒を意味する。
「ｄｌ／ｇ」はサンプルのデシリットル／グラムを意味する。
【０００９】
定義
本明細書において使用される冠詞「１つの（ａ）」は、１つだけでなく２つ以上も意味し、その指示対象の名詞を単数の文法上のカテゴリーに必ずしも限定しない。
【００１０】
本明細書において使用される用語「物品」は、その全体又は一部を更に処理することなしに特定の用途／目的に適している形態、形状、構成にある品物、物、構造体、物体、要素、装置等を意味する。
【００１１】
本明細書において使用される用語「繰り返し単位」は、その繰り返しにより完全なポリマー鎖が生成されるポリマーの一部を指す。例えば、ポリアミド６６については、繰り返し単位は、ヘキサメチレンジアミンモノマーに結合したアジピン酸モノマーであるため、繰り返し単位は、アミド結合により一体に結合したアジピン酸−ヘキサメチレンジアミンである。得られるポリマーはヘキサメチレンアジパミドである。
【００１２】
本明細書において使用される用語「ポリアミド樹脂」、「ポリアミド」、及び「ポリマー樹脂」は、ポリマー組成物において使用される無希釈のポリマーを指し、それぞれのモノマーから生成するポリマー鎖のみを含む。つまり、製造プロセスで使用された少量の残り得る残留物質を除いては、ポリマー中に追加の添加剤は存在しない。
【００１３】
本明細書において使用される用語「ポリアミド組成物」は、ポリアミド樹脂と、ＵＶ安定剤、潤滑剤、難燃剤、及び充填剤などの、組成物中で使用される任意選択的な任意の追加の材料を指す。
【００１４】
本明細書において使用される用語「リフローピーク温度」は、ポリアミド組成物がブリスターを生じる或いは他の表面欠陥を示すことなしに、ＳＭＴコネクタなどの物品の製造又は加工中にポリアミド組成物を含む物品がさらされ得る最高温度を指す。
【００１５】
本明細書において使用される用語「ブリスター」は、成形品の表面に存在する肉眼で見ることができる気泡又は欠陥を指す。つまり、ブリスターは、成形品の表面上の隆起した領域であり、成形品を成形品の上から見る際に見られる。
【００１６】
本出願に明記された様々な範囲での数値の使用は、特に明確に示さない限り、規定範囲内の最小値及び最大値が両方とも語「約」によって先行されているかのように近似値として記述されている。この形式では、規定範囲の上下のわずかな変動を用いてこの範囲内の値と実質的に同じ結果を達成することができる。また、これらの範囲の開示は、最小値と最大値との間の各値及びあらゆる値を含む連続的な範囲として意図されている。
【００１７】
範囲及び好ましい変形形態
本明細書に記載される任意の範囲は、特に明記されない限り、その端点を明確に包含する。範囲としての量、濃度又は他の値又はパラメーターの記載は、このような範囲の上限及び下限の対が本明細書に明示的に開示されるか否かに関わらず、任意の可能な範囲の上限及び任意の可能な範囲の下限から形成される全ての可能な範囲を具体的に開示する。本明細書に記載の化合物、プロセス及び物品は、本明細書での範囲の定義で開示される具体的な値に限定されない。
【００１８】
本明細書に記載のプロセス、化合物及び物品の材料、化学物質、方法、工程、値及び／又は範囲等についての任意の変形形態の本明細書における開示は、好ましい又は好ましくないとして特定されているかどうかに関わらず、材料、方法、工程、値、範囲等の任意の可能な組み合わせを含むことが具体的に意図されている。請求項についての正確且つ十分な裏付けを与えることを目的として、任意の開示の組み合わせは、本明細書に記載のプロセス、化合物及び物品の好ましい変形形態である。
【００１９】
本明細書において、式（Ｉ）の硬化剤などの、本明細書に記載される任意の化学種の化学名に関しての命名法上の誤り又は誤字が存在する場合には、化学構造が化学名に優先する。また、本明細書に記載の任意の化学種の化学構造中に誤りが存在する場合、当業者が意図されている記述を理解する化学種の化学構造が優先される。
【発明の概要】
【課題を解決するための手段】
【００２０】
本明細書では、ホスフィネート及び／又はジホスフィネート難燃剤、難燃剤相乗剤、潤滑剤、強化剤、並びに特定の追加の添加剤と組み合わされることで望まれる物理的性質の組み合わせを示す半芳香族ポリアミド組成物を提供する、新規な半芳香族ポリアミドが開示される。
【００２１】
本明細書に開示の半芳香族ポリアミド中の６Ｔ（ヘキサメチレンテレフタルアミド）のモル濃度に応じて、これらの半芳香族ポリアミドから調製されたポリアミド組成物は、成形冷却時間、難燃性、水分吸着、及び少なくとも２７０℃のリフローピーク温度の望ましい組み合わせを示し得る。
【００２２】
本明細書では、これらの半芳香族ポリアミド組成物から作製された物品及びこれらの組成物の調製方法も開示される。
【００２３】
具体的には、本明細書では、
（ａ）
（ｉ）６３〜約７０モルパーセントのヘキサメチレンテレフタルアミド繰り返し単位、及び
（ｉｉ）約３０〜約３７モルパーセントのヘキサメチレンデカンアミド又はヘキサメチレンドデカンアミド繰り返し単位、
を含む、少なくとも１種の半芳香族ポリアミド３０〜約６０重量パーセント；
（ｂ）式（Ｉ）のホスフィネート、式（ＩＩ）のジホスフィネート、並びに（Ｉ）及び／又は（ＩＩ）のポリマー：
【００２４】
【化１】
2020535249.tif 000002
（式中、Ｒ1及びＲ2は、独立に、水素であるか、直鎖、分岐、若しくは環状のＣ1〜Ｃ6アルキル基であるか、Ｃ6〜Ｃ10アリールであり；Ｒ3は直鎖又は分岐のＣ1〜Ｃ10アルキレン基、Ｃ6〜Ｃ10アリーレン基、Ｃ6〜Ｃ12アルキル−アリーレン基、又はＣ6〜Ｃ12アリール−アルキレン基であり；Ｍは、カルシウムイオン、アルミニウムイオン、マグネシウムイオン、亜鉛イオン、アンチモンイオン、スズイオン、ゲルマニウムイオン、チタンイオン、鉄イオン、ジルコニウムイオン、セリウムイオン、ビスマスイオン、ストロンチウムイオン、マンガンイオン、リチウムイオン、ナトリウムイオン、カリウムイオン、及びそれらの組み合せからなる群から選択され；ｍ、ｎ、及びｘはそれぞれ、１〜４の同一であるか又は異なる整数である）のうちの１種以上を含む少なくとも１種の難燃剤３〜３０重量パーセント；
（ｃ）潤滑剤０．０２〜０．６５重量パーセント；
（ｄ）少なくとも１種の無機強化剤５〜５０重量パーセント；
（ｅ）造核剤０〜５重量パーセント；並びに
（ｆ）難燃剤相乗剤０．２〜１０重量パーセント；
を含む半芳香族ポリアミド組成物が開示され、
ここで、
（ａ）〜（ｆ）の重量パーセントはポリアミド組成物の総重量基準であり、
（ａ）〜（ｆ）の重量パーセントは１００重量パーセントに等しく、
前記ポリアミド組成物は９秒以下の成形冷却時間を示し、
前記ポリアミド組成物は少なくとも２７０℃のリフローピーク温度を示し、
前記ポリアミド組成物は、ＵＬ−９４可燃性試験に従って測定されるＶ−０の可燃性を示す。
【００２５】
本明細書では、
（ａ）
（ｉ）約６０モルパーセントから約６３モルパーセント未満のヘキサメチレンテレフタルアミド繰り返し単位、及び
（ｉｉ）約３７〜約４０モルパーセントのヘキサメチレンデカンアミド又はヘキサメチレンドデカンアミド繰り返し単位、
を含む、少なくとも１種の半芳香族ポリアミド３０〜約６０重量パーセント；
（ｂ）式（Ｉ）のホスフィネート、式（ＩＩ）のジホスフィネート、並びに（Ｉ）及び／又は（ＩＩ）のポリマー：
【００２６】
【化２】
2020535249.tif 000003
（式中、Ｒ1及びＲ2は、独立に、水素であるか、直鎖、分岐、若しくは環状のＣ1〜Ｃ6アルキル基であるか、Ｃ6〜Ｃ10アリールであり；Ｒ3は直鎖又は分岐のＣ1〜Ｃ10アルキレン基、Ｃ6〜Ｃ10アリーレン基、Ｃ6〜Ｃ12アルキル−アリーレン基、又はＣ6〜Ｃ12アリール−アルキレン基であり；Ｍは、カルシウムイオン、アルミニウムイオン、マグネシウムイオン、亜鉛イオン、アンチモンイオン、スズイオン、ゲルマニウムイオン、チタンイオン、鉄イオン、ジルコニウムイオン、セリウムイオン、ビスマスイオン、ストロンチウムイオン、マンガンイオン、リチウムイオン、ナトリウムイオン、カリウムイオン、及びそれらの組み合せからなる群から選択され；ｍ、ｎ、及びｘはそれぞれ、１〜４の同一であるか又は異なる整数である）のうちの１種以上を含む少なくとも１種の難燃剤３〜３０重量パーセント；
（ｃ）潤滑剤０．０２〜０．６５重量パーセント；
（ｄ）少なくとも１種の無機強化剤５〜５０重量パーセント；
（ｅ）造核剤０．０２〜５重量パーセント；並びに
（ｆ）難燃剤相乗剤０．２〜１０重量パーセント；
を含むポリアミド組成物が更に開示され、
ここで、
（ａ）〜（ｆ）の重量パーセントはポリアミド組成物の総重量基準であり、
（ａ）〜（ｆ）の重量パーセントは１００重量パーセントに等しく、
前記ポリアミド組成物は９秒以下の成形冷却時間を示し、
前記ポリアミド組成物は少なくとも２７０℃のリフローピーク温度を示し、
前記ポリアミド組成物は、ＵＬ−９４可燃性試験に従って測定されるＶ−０の可燃性を示す。
【００２７】
半芳香族ポリアミド（ａ）
本明細書に開示のポリアミド組成物において使用される半芳香族ポリアミドは、（ｉ）約６０〜約７５モルパーセントのヘキサメチレンテレフタルアミド繰り返し単位と、（ｉｉ）約２５〜約４０モルパーセントのヘキサメチレンデカンアミド又はヘキサメチレンドデカンアミド繰り返し単位を含む。
【００２８】
好ましくは、本明細書に開示のポリアミド組成物において使用される半芳香族ポリアミドは、（ｉ）約６３〜約７０モルパーセントのヘキサメチレンテレフタルアミド繰り返し単位と、（ｉｉ）約３０〜約３７モルパーセントのヘキサメチレンデカンアミド又はヘキサメチレンドデカンアミド繰り返し単位とを含む。
【００２９】
より好ましくは、本明細書に開示のポリアミド組成物において使用される半芳香族ポリアミドは、（ｉ）約６３〜約６８モルパーセントのヘキサメチレンテレフタルアミド繰り返し単位と、（ｉｉ）約３２〜約３７モルパーセントのヘキサメチレンデカンアミド又はヘキサメチレンドデカンアミド繰り返し単位を含む。
【００３０】
これらの半芳香族ポリアミドは、６０／４０〜７５／２５、好ましくは６３／３７〜７０／３０の範囲の、６Ｔ／６１０又は６Ｔ／６１２のモル比を有するポリ（ヘキサメチレンテレフタルアミド／ヘキサメチレンデカンアミド）（ＰＡ６Ｔ／６１０）及びポリ（ヘキサメチレンテレフタルアミド／ヘキサメチレンドデカンアミド）（ＰＡ６Ｔ／６１２）と記述される場合もある。
【００３１】
本明細書に開示のポリアミド組成物中の半芳香族ポリアミドの重量パーセントは、ポリアミド組成物中の成分（ａ）〜（ｆ）の総重量濃度を基準として、約２５〜６０重量パーセント、好ましくは３５〜６０重量パーセント、より好ましくは約４０〜５５重量パーセントの範囲である。
【００３２】
難燃剤（ｂ）
本明細書に開示のポリアミド組成物において使用される少なくとも１種の難燃剤（ｂ）は、式（Ｉ）のホスフィネート、式（ＩＩ）：
【００３３】
【化３】
2020535249.tif 000004
（式中、Ｒ1及びＲ2は、独立に、水素であるか、直鎖、分岐、若しくは環状のＣ1〜Ｃ6アルキル基であるか、Ｃ6〜Ｃ10アリールであり；Ｒ3は直鎖又は分岐のＣ1〜Ｃ10アルキレン基、Ｃ6〜Ｃ10アリーレン基、Ｃ6〜Ｃ12アルキル−アリーレン基、又はＣ6〜Ｃ12アリール−アルキレン基であり；Ｍは、カルシウムイオン、アルミニウムイオン、マグネシウムイオン、亜鉛イオン、アンチモンイオン、スズイオン、ゲルマニウムイオン、チタンイオン、鉄イオン、ジルコニウムイオン、セリウムイオン、ビスマスイオン、ストロンチウムイオン、マンガンイオン、リチウムイオン、ナトリウムイオン、カリウムイオン、及びそれらの組み合せからなる群から選択され；ｍ、ｎ、及びｘはそれぞれ、１〜４の同一であるか又は異なる整数である）のジホスフィネート、及びこれらの組み合わせからなる群から選択されるリン系難燃剤である。
【００３４】
好ましくは、少なくとも１種のリン系難燃剤は、ジエチルホスフィン酸アルミニウム、メチルエチルホスフィン酸アルミニウム、ジエチルホスフィン酸亜鉛、メチルエチルホスフィン酸亜鉛、イソプロピルイソブチルホスフィン酸アルミニウム、イソプロピルｔｅｒｔブチルホスフィン酸アルミニウム、ジイソブチルホスフィン酸アルミニウム、及びこれらの組み合わせからなる群から選択される。
【００３５】
本明細書に開示のポリアミド組成物中の難燃剤（ｂ）の重量パーセントは、ポリアミド組成物中の成分（ａ）〜（ｆ）の総重量濃度を基準として、約３〜３０重量パーセント、好ましくは５〜２５重量パーセント、より好ましくは約１０〜２５重量パーセントの範囲である。
【００３６】
潤滑剤（ｃ）
本明細書に開示のポリアミド組成物は、ポリアミド組成物の総重量を基準として、０．０２〜０．６５重量パーセント、好ましくは０．０４〜０．６０重量パーセント、より好ましくは０．１〜０．５５重量パーセント、最も好ましくは０．１〜０．５重量パーセントの潤滑剤を含んでいてもよい。潤滑剤は、ポリアミド組成物を調製するための他の成分との混合中に添加されてもよく、或いは潤滑剤は、パレチゼーション（ｐａｌｌｅｔｉｚａｔｉｏｎ）後にポリアミド組成物の表面に添加されてもよい。
【００３７】
潤滑剤は、脂肪酸アミド及び脂肪酸金属塩からなる群から選択することができる。
【００３８】
脂肪酸アミド潤滑剤を調製するために本明細書で使用される脂肪酸は、１０〜３０個の炭素原子、好ましくは１２〜３０個、より好ましくは１８〜３０個の炭素原子を含む酸である。脂肪酸は、直鎖又は分岐の炭素鎖を含んでいてもよい。好ましくは、本明細書に開示の脂肪族アミド潤滑剤を調製するために使用される脂肪酸は、直鎖炭素鎖に１２〜３０個の炭素原子を含む。
【００３９】
脂肪酸の例としては、ラウリン酸、ミリスチン酸、ミリストレイン酸、パルミチン酸、パルミトレイン酸、ステアリン酸、１２−ヒドロリ（ｈｙｄｒｏｌｙ）ステアリン酸、オレイン酸、エライジン酸、バクセン酸、アラキジン酸、ガドレイン酸、エイコセン酸、ベヘン酸、エルカ酸、リグノセリン酸、ネルボン酸、リグノセリン酸、及びモンタン酸が挙げられる。脂肪酸アミドの例としては、脂肪酸モノアミド（メチルステアリルアミド、エチルステアリルアミド、ジオクタデシルステアリルアミド、ジオクタデシルスクシンアミド、ステアリルステアリルアミド、ステアリルエルカミド、フェニルステアリルアミド、メチロールスレアリルアミド（ｍｅｔｈｙｌｏｌｓｒｅａｒｙｌａｍｉｄｅ）等）、及び脂肪酸ビスアミド（メチレン−ビスステレイルアミド（ｓｔｅｒａｙｌａｍｉｄｅ）、エチレン−ビスステアリルアミド、エチレン−ビス（１２ヒドロキシフェニル）ステアリルアミド等）が挙げられる。
【００４０】
脂肪酸金属塩潤滑剤を調製するために本明細書で使用される脂肪酸は、１８〜３０個の炭素原子、好ましくは１８〜２８個、より好ましくは２２〜２８個の炭素原子を含む酸である。脂肪酸は、直鎖又は分岐の炭素鎖を含んでいてもよい。好ましくは、本明細書に開示の脂肪酸金属塩潤滑剤を調製するために使用される脂肪酸は、直鎖炭素鎖中に１８〜２８個の炭素原子を含む。脂肪酸金属塩の例としては、ステアリン酸アルミニウム、ステアリン酸ナトリウム、ステアリン酸亜鉛、ステアリン酸カルシウム、１２−ヒドロリ（ｈｙｄｒｏｌｙ）ステアリン酸アルミニウム、１２−ヒドロリ（ｈｙｄｒｏｌｙ）ステアリン酸ナトリウム、１２−ヒドロリ（ｈｙｄｒｏｌｙ）ステアリン酸亜鉛、１２−ヒドロリ（ｈｙｄｒｏｌｙ）ステアリン酸カルシウム、ベヘン酸アルミニウム、ベヘン酸ナトリウム、ベヘン酸亜鉛、ベヘン酸カルシウム、モンタン酸アルミニウム、モンタン酸ナトリウム、モンタン酸亜鉛、及びモンタン酸カルシウムが挙げられる。
【００４１】
ポリアミド組成物に有用な市販の潤滑剤としては、ＰＸＣ  Ｂｉｏｔｅｃｈ．，Ｐｈｉｌａｄｅｌｐｈｉａ，ＰＡから入手可能なＫｅｍａｍｉｄｅ（登録商標）Ｅ１８０（Ｎ−ステアリルエルカミド、ＣＡＳ  Ｎｏ．［１００９４−４５−８］）；Ｃｒｏｄａ  Ｃｈｅｍｉｃａｌｓ，Ｈｕｌｌ  ＵＫから入手可能なＣｒｏｄａｍｉｄｅ（登録商標）２１２潤滑剤、ステアリルエルカミド；Ｃｌａｒｉａｎｔ  Ｃｏｒｐ．から入手可能なＬｉｃｏｍｏｎｔ（登録商標）ＣａＶ  １０２潤滑剤、微粒子モンタン酸カルシウム；Ｃｌａｒｉａｎｔ，Ｍｕｔｔｅｎｚ，Ｓｗｉｔｚｅｒｌａｎｄにより製造されるＨｏｓｔａｍｏｎｔ（登録商標）ＮＡＶ  １０１潤滑剤、モンタン酸ナトリウム；ＰＭＣ  Ｇｌｏｂａｌ，Ｉｎｃ．Ｓｕｎ  Ｖａｌｌｅｙ，ＣＡ，ＵＳＡにより供給されるステアリン酸アルミニウム、ワックス；及びＬｏｎｚａ  Ｃｈｅｍｉｃａｌ  Ｃｏ．からのＡｃｒａｗａｘ（登録商標）Ｃ潤滑剤、Ｎ，Ｎ’−エチレンビスステアルアミドが挙げられる。
【００４２】
ポリアミド組成物において使用できる好ましい潤滑剤としては、モンタン酸カルシウム、Ｎ−ステアリルエルカミド、Ｎ、Ｎ’−エチレンビスステアルアミド、ステアリン酸アルミニウム、ステアリン酸亜鉛、ステアリン酸カルシウム、ベヘン酸カルシウム、及びこれらの組み合わせが挙げられる。
【００４３】
強化剤（ｄ）
本明細書に記載のポリアミド組成物は、機械的強度及び他の特性を改善するための少なくとも１種の強化剤を含む。強化剤は、繊維状、板状、粉末状、又は顆粒状の材料であってもよい。繊維強化剤の例としては、ガラス繊維、炭素繊維、石膏繊維、セラミック繊維、アスベスト繊維、ジルコニア繊維、アルミナ繊維、シリカ繊維、酸化チタン繊維、及び炭化ケイ素繊維が挙げられる。
【００４４】
強化剤は、マイカ、タルク、カオリン粘土、シリカ、炭酸カルシウム、チタン酸カリウム、ガラスビーズ、ガラスフレーク、ガラスマイクロバルーン、ウォラストナイト、モンモリロナイト、酸化チタン、酸化亜鉛、及び黒鉛などの粉末状、顆粒状、又は平板状であってもよい。これらのポリアミド組成物において２種以上の強化剤が組み合わせられてもよい。また、本明細書に明示的に記載されていないものの、これらの組成物は、本明細書に記載の強化剤のあらゆる組み合わせを含んでいてもよい。
【００４５】
好ましい強化剤としては、ガラス繊維、ガラスフレーク、カオリン粘土、ウォラストナイト、マイカ、炭酸カルシウム、シリカ、炭素繊維、チタン酸カリウム、及びこれらの組み合わせが挙げられる。
【００４６】
ガラス繊維、フレーク、又はビーズは、大きさが合わせられててもいなくてもよい。好適なガラス繊維は、長い又は短いガラス繊維のチョップドストランド、及びこれらの粉砕された繊維であってもよい。
【００４７】
強化剤は、公知の任意のカップリング剤（例えばシランカップリング剤、チタネートカップリング剤）又は他の任意の表面処理剤でその表面を処理されていてもよい。
使用される場合、繊維の断面は円形であっても非円形であってもよい。非円形断面を有する繊維とは、繊維の長手方向と垂直にあり、断面の最長直線距離に対応する長軸を有する繊維を指す。非円形断面は、長軸に垂直な方向の断面の最長直線距離に対応する短軸を有する。繊維の非円形断面は、繭型（８の字型）；長方形；楕円形；半楕円形；略三角形；多角形；及び長方形などの様々な形状を有していてもよい。当業者に理解されるように、断面は他の形状を有していてもよい。主軸の長さとマイナーアクセスの長さとの比は、好ましくは約１．５：１〜約６：１である。この比は、より好ましくは約２：１〜５：１、更に好ましくは約３：１〜約４：１である。非円形の断面を有する好適な繊維は、欧州特許第１９０００１号明細書及び欧州特許第１９６１９４号明細書に開示されている。非円形繊維は、長繊維、チョップドストランド、粉砕短繊維、又は当業者に公知の他の適切な形態であってもよい。
【００４８】
ポリアミド組成物中の強化剤の濃度は、本明細書に記載のポリアミド組成物の総重量の約５〜約５０重量パーセント、好ましくは約１０〜約５０重量パーセント、より好ましくは約２０〜約５０重量パーセントの範囲であってもよい。本明細書で明示的に記載されていないものの、これらの組成物ではポリアミド組成物の総重量の５〜５０パーセントの強化剤の全ての可能な範囲が想定される。
【００４９】
造核剤（ｅ）
本明細書に開示の造核剤は、ポリアミド組成物中に存在する場合、任意の従来の造核剤であってもよい。したがって、造核剤は、熱可塑性組成物の融点よりも高い融点を有するポリマーなどの有機物であってもよく、或いはこれはタルク、二硫化モリブデン、窒化ホウ素、又はアルカリ若しくはアルカリ土類金属ハロゲン化物（ＬｉＦ、ＣａＦ2、及びＺｎＣｌ2等）などの無機材料であってもよい。
【００５０】
ポリアミド組成物中に存在する場合、ポリアミド組成物中の造核剤の濃度は、ポリアミド組成物の総重量を基準として、好ましくは約０．０２〜５重量パーセント、より好ましくは０．０５〜４重量パーセント、最も好ましくは０．１〜２重量パーセントの範囲である。
【００５１】
難燃剤相乗剤（ｆ）
ポリアミド組成物は、１種以上の難燃剤相乗剤を更に含んでいてもよい。本明細書に開示のポリアミド組成物中で使用される難燃剤相乗剤としては、例えば、酸化ケイ素、ベーマイト、酸化アルミニウム、酸化鉄、酸化チタン、酸化マンガン、酸化マグネシウム、酸化ジルコニウム、酸化亜鉛、酸化モリブデン、酸化コバルト、酸化ビスマス、酸化クロム、酸化スズ、酸化アンチモン、酸化ニッケル、酸化銅、及び酸化タングステンなどの金属酸化物が挙げられる。追加の難燃剤相乗剤としては、アルミニウム、鉄、チタン、マンガン、亜鉛、モリブデン、コバルト、ビスマス、クロム、スズ、アンチモン、ニッケル、銅、及びタングステンなどの金属粉末が挙げられる。追加の難燃剤相乗剤としては、メタホウ酸バリウム、炭酸亜鉛、炭酸マグネシウム、炭酸カルシウム、ホウ酸亜鉛、スズ酸亜鉛、及び炭酸バリウムなどの金属塩が挙げられる。これらの難燃剤相乗剤の任意の混合物が使用されてもよい。好ましい難燃剤相乗剤としては、ベーマイト、酸化アルミニウム、ホウ酸亜鉛、スズ酸亜鉛、及びこれらの混合物が挙げられる。
【００５２】
本明細書に開示のポリアミド組成物中の難燃相乗剤（ｆ）の重量パーセントは、ポリアミド組成物中の成分（ａ）〜（ｆ）の総重量濃度を基準として、約０．１〜１０重量パーセント、好ましくは０．５〜１０重量パーセント、より好ましくは約１〜１０重量パーセントの範囲である。
【００５３】
ポリアミド組成物の調製
本明細書に開示のポリアミド組成物は、全てのポリマー成分が十分に混合され、全ての非ポリマー成分がポリアミド樹脂マトリックス中に十分に分散される溶融ブレンドによって調製することができる。本発明のポリマー成分と非ポリマー成分とを混合するために、任意の溶融ブレンド法を使用することができる。例えば、ポリマー成分と非ポリマー成分は、一軸押出機又は二軸押出機、撹拌機、一軸又は二軸混練機、又はバンバリーミキサーなどの溶融ミキサーに供給されてもよく、その添加工程は、全ての成分を一度に添加することであってもバッチ式で徐々に添加することであってもよい。ポリマー成分と非ポリマー成分がバッチ式で徐々に添加される場合、ポリマー成分及び／又は非ポリマー成分の一部が最初に添加され、次いでその後に添加される残りのポリマー成分と非ポリマー成分が、十分に混合された組成物が得られるまで溶融混合される。強化充填剤が長い物理的形状（例えば長いガラス繊維）である場合、強化された組成物を調製するために延伸押出成形が使用されてもよい。
【００５４】
ポリアミド組成物
本明細書に開示のポリアミド組成物は、６Ｔ繰り返し単位、及び特定の追加の成分、特に本明細書に開示され特定の狭い濃度範囲内に存在する潤滑剤のモル濃度に応じて、難燃性、成形冷却時間、及びリフローピーク温度の望ましい組み合わせを示す。ポリアミド中の６Ｔ濃度が６０モルパーセントから６３モルパーセント未満の範囲であり、且つポリアミド組成物が難燃剤、難燃剤相乗剤、潤滑剤、強化剤、及び造核剤を含む場合、ポリアミド組成物は、９秒以下の成形冷却時間、少なくとも２７０℃のリフローピーク温度、及びＶ−０の可燃性を示す。ポリアミド中の６Ｔ濃度が６３〜７０モルパーセントの範囲であり、且つポリアミド組成物が難燃剤、難燃剤相乗剤、潤滑剤、及び強化剤を含む場合、ポリアミド組成物は、９秒以下の成形冷却時間、少なくとも２７０℃のリフローピーク温度、及びＶ−０の可燃性を示す。ポリアミド樹脂中の６Ｔ濃度が少なくとも６３モルパーセントである場合、造核剤は、望まれる特性の組み合わせを達成するためのポリアミド組成物の必須成分ではない。
【００５５】
高いリフローピーク温度を有するポリアミド組成物は、表面実装技術（ＳＭＴ）コネクタ及びその他の電子デバイスの作製に有用である。ポリアミド組成物のリフローピーク温度が低すぎる場合には、加工中にポリマー表面にブリスターが発生する可能性がある。
【００５６】
本明細書に開示されているポリアミド組成物から射出成形により作製される物品の製造の際に、生産性を改善するために成形サイクルをできるだけ短くすることが望ましい。成形冷却時間は、射出成形されたサンプルを、モールドから取り出すことができる前に冷却し、欠陥をないものにするために必要とされる最小時間である。欠陥がないとは、以下の基準：ｉ）成形品をモールドに付着させずに成形品をモールドから取り出すことができる；ｉｉ）取り出し中に成形品が壊れない；ｉｉｉ）成形品がその表面に肉眼で見える亀裂を有さない；ｉｖ）成形品が取り出し後もモールドの寸法を保持する；を満たす成形品を意味する。
【００５７】
例えば、８秒の成形冷却時間を有する成形試験片を５秒でモールドから取り出そうとする場合、成形試験片がモールドに付着してエジェクタピンで押し出されない場合があり、成形試験片が取り出し中に壊れる場合があり、或いはエジェクタピンが成形試験片を貫通して成形試験片を押し出さない場合がある。８秒の成形冷却時間を有する成形試験片を８秒後に取り出すと、成形試験片を５秒で取り出す試みに関連する問題なしに、成形試験片をモールドからうまく取り出すことができる。
【００５８】
ポリアミド組成物は、電気部品及び車両部品を含む多くの用途分野で使用するための物品へと成形又は押出することができる。物品の具体例としては、電気及び電子コネクタ、ＳＭＴコネクタ、非電気コネクタ、モーターハウジング、絶縁体、モーター絶縁体、絶縁体ハウジング、ボビン、接触器ハウジング、スイッチ、ＳＭＴスイッチ、バッテリーハウジング、端子台、及びブレーカーハウジングが挙げられる。
【実施例】
【００５９】
本明細書に開示の新規な方法及びポリアミドを、以下の実施例によって更に定義する。これらの実施例は、本開示の特定の好ましい態様を示しているが、例示のためにのみ示されていることが理解されるべきである。上記の考察及びこれらの実施例から、当業者は、本開示の本質的な特徴を確認することができ、それの趣旨及び範囲から逸脱することなく、様々な変更及び修正を行ってそれを様々な使用及び条件に適応させることができる。
【００６０】
例示的な物品は、下表で「Ｅ」で識別され、本明細書に記載される及び列挙される化合物、プロセス、及び物品の範囲を更に例証することのみを意図し、限定することを意図するものではない。比較例は、下表で「Ｃ」で識別される。
【００６１】
試験方法
融点
本明細書では、融点は、ＡＳＴＭ  Ｄ３４１８：２０１５に従い、最初の加熱スキャンで１０℃／分のスキャン速度で、ＤＳＣ（ＴＡ  Ｉｎｓｔｒｕｍｅｎｔｓ  Ｑ２０００，ＴＡ  Ｉｎｓｔｒｕｍｅｎｔｓ，Ｎｅｗ  Ｃａｓｔｌｅ，Ｄｅｌａｗａｒｅ，ＵＳＡ）によって決定し、吸熱ピークの最大値を融点とした。
【００６２】
成形冷却時間
成形冷却時間は以下のプロセスを使用して決定した：
試験するポリアミド組成物は、住友重機械工業株式会社のＳｕｍｉｔｏｍｏ  ＳＥ３０Ｄ射出成形機を使用して射出成形した。成形した試験サンプルは、５５ｍｍの第１の長さ、５０ｍｍの長さを有する底部、及び１４０ｍｍの最大長さを有する戻り部の、上面図（ｉ）によって示される寸法を有する。成形試験サンプルは、上面図（ｉ）に示されていない第１の部分の始まりにある長方形の部分を除いては、試験サンプルの全体の長さに沿って幅及び高さ（厚さ）がそれぞれ１０ｍｍ及び０．８ｍｍである。上面図（ｉ）は、４つのエジェクタピンの位置を示している。試験サンプルの側面図（ｉｉ）は、試験サンプルの始まり（注入ポート）の長方形部分の７ｍｍの高さと５５ｍｍの第１の長さを示している。試験サンプルの長方形の部分又はセクションは、端面図（ｉｉｉ）に示されるように、幅１０ｍｍ×高さ７ｍｍの寸法及び０．８ｍｍの厚さを有する。端面図（ｉｉｉ）は、試験サンプルの最初の５５ｍｍの長さの部分の長方形部分への位置又は取り付け地点も点線で示している。端面図（ｉｉｉ）は、更に、試験サンプルの注入に使用される直径０．３ｍｍのトンネルゲートの位置も示している。トンネルゲートは、長方形部分の幅１０ｍｍに沿った中央（５ｍｍ）に位置しており、長方形部分の上部から４ｍｍに位置している。長方形部分を含む試験サンプル全体が、１回の注入で成形される。図（ｉ）〜（ｉｉｉ）は縮尺通りではない場合がある。試験されるポリマーの流動特性に応じて、試験サンプルの戻り部の長さは様々である。典型的には、本明細書で試験したポリアミド組成物については、戻り部はＸからＹの範囲の長さを有していた。
【００６３】
【化４】
2020535249.tif 000005
【００６４】
表中の実施例及び比較例の成形温度は、３３５℃（注入中のポリアミド組成物の温度）で、１２５℃のモールド温度で行った。元々の成形温度が３３０℃でモールド温度が１２０℃では、試験サンプルの成形冷却時間を明確に分離するには不十分であることが示された。
【００６５】
ポリアミド組成物をモールドの中に注入した後、モールドを放冷してからモールドを開け、射出成形した試験片を、図（ｉ）で４個の黒いひし形で示した位置で、直径４．５ｍｍの４個の丸いモールドエジェクタピンにより押し出した。５ｍｍの丸い５番目のエジェクタピンは、エジェクタピンが長方形部分の底部の中心にある状態で押し出し中に使用される。ポリアミド組成物のモールドへの注入完了（注入停止）から、成形試験片をモールドから取り出すのに十分に冷却されるまでの時間が成形冷却時間であり、秒単位で測定される。本明細書に開示のポリアミド組成物の最大冷却時間は９秒である。
【００６６】
成形冷却時間は、モールドへの注入後、ポリアミド組成物が以下の要件を満たすために必要とされる時間である：
−  成形試験片は、エジェクタピンによってモールドから押し出せる必要がある
−  成形試験片がモールドに付着しない
−  成形試験片が取り出し中に壊れたり、肉眼で見える亀裂を表面に示さない
−  成形試験片が取り出し後もモールドの寸法を保持する
【００６７】
成形冷却時間を決定するためには、異なる時間間隔で試験サンプルを押し出す複数回の試行が必要になる場合がある。比較例は、成形冷却時間の要件を満たしていない場合や、９秒間の最大冷却時間を満たしていない場合がある。
【００６８】
可燃性
可燃性は、厚さ１／３２”の試験片でＵＬ−９４可燃性試験に従って決定した。
【００６９】
リフローピーク温度
リフローピーク温度は、厚さ１／１６”、幅１／２”、長さ５”の寸法の曲げ試験片を使用して測定した。曲げ試験片は、３３０℃の溶融温度及び１４０℃のモールド温度での射出成形によって作製した。成形後、曲げ試験片を、ＩＰＣ／ＪＥＤＥＣ  Ｊ−ＳＴＤ−０２０Ｄ．１に従って２６０℃又は２７０℃の定義されたリフローピーク温度で、千住金属工業株式会社製のＩＲリフローオーブンＳＮＲ−７２５ＧＴを通過させた。
【００７０】
ＩＲオーブン中での暴露後、曲げ試験片を肉眼で視覚的に検査した。曲げ試験片が２６０℃ではなく２７０℃にさらされた際に視覚的な表面欠陥又はブリスターを示した場合、リフローピーク温度は２６０℃として記録した。曲げ試験片が２７０℃にさらされた際に視覚的な表面欠陥又はブリスターを示さなかった場合、リフローピーク温度は２７０℃以上として記録した。
【００７１】
固有粘度（ＩＶ）
固有粘度は、ＩＳＯ３０７：２００７に記載されている方法に従って、Ｓｃｈｏｔｔ  ＡＶＳ３７０粘度測定ユニットとＳｃｈｏｔｔ  ＣＫ３００冷却ユニットとＣＴ７２温度制御水浴を使用して、２５℃でｍ−クレゾール中の０．５％のポリアミド樹脂溶液で測定した。結果はｄｌ／ｇ単位で示されている。
【００７２】
材料
下の表で例示される化合物、プロセス、及び物品において、次の原材料を使用した。全てのパーセント値は、特に明記しない限り重量による。
【００７３】
ポリアミドＡ〜Ｇは、欧州特許第２４５９６３９Ｂ１号明細書の段落［００６３］に開示されているような連続プロセスによって調製した。ポリアミドＨ及びＩは、国際公開第２０１５５７５５７Ａ１号パンフレットの１１ページ及び１２ページ（実施例１）に開示されている通りに、オートクレーブ中でバッチ式プロセスを使用して調製した。
【００７４】
ポリアミドＡは、テレフタル酸と、セバシン酸と、ヘキサメチレンジアミンとから製造されたＰＡ６Ｔ／６１０を指し、２つの酸は６２：３８のモル比で使用され、融点は３０８℃であり、固有粘度（ＩＶ）は０．８９ｄｌ／ｇである。
【００７５】
ポリアミドＢは、テレフタル酸と、セバシン酸と、ヘキサメチレンジアミンとから製造されたＰＡ６Ｔ／６１０を指し、２つの酸は６３：３７のモル比で使用され、融点は３１０℃であり、固有粘度（ＩＶ）は０．８１ｄｌ／ｇである。
【００７６】
ポリアミドＣは、テレフタル酸と、セバシン酸と、ヘキサメチレンジアミンとから製造されたＰＡ６Ｔ／６１０を指し、２つの酸は６４：３６のモル比で使用され、融点は３１３℃であり、固有粘度（ＩＶ）は０．８０ｄｌ／ｇである。
【００７７】
ポリアミドＤは、テレフタル酸と、セバシン酸と、ヘキサメチレンジアミンとから製造されたＰＡ６Ｔ／６１０を指し、２つの酸は６５：３５のモル比で使用され、融点は３１５℃であり、固有粘度（ＩＶ）は０．８１ｄｌ／ｇである。
【００７８】
ポリアミドＥは、テレフタル酸と、セバシン酸と、ヘキサメチレンジアミンとから製造されたＰＡ６Ｔ／６１０を指し、２つの酸は６７：３３のモル比で使用され、融点は３２１℃であり、固有粘度（ＩＶ）は０．８２ｄｌ／ｇである。
【００７９】
ポリアミドＦは、テレフタル酸と、アジピン酸と、ヘキサメチレンジアミンとから製造されたＰＡ６Ｔ／６６を指し、２つの酸は５５：４５のモル比で使用され、融点は３１０℃であり、固有粘度（ＩＶ）は０．９７ｄｌ／ｇである。
【００８０】
ポリアミドＧは、テレフタル酸と、セバシン酸と、ヘキサメチレンジアミンとから製造されたＰＡ６Ｔ／６１０を指し、２つの酸は５８：４２のモル比で使用され、融点は３０４℃であり、固有粘度（ＩＶ）は０．８８ｄｌ／ｇである。
【００８１】
ポリアミドＨは、テレフタル酸と、ドデカン二酸と、ヘキサメチレンジアミンとから製造されたＰＡ６Ｔ／６１２を指し、２つの酸は５５：４５のモル比で使用され、融点は２９９℃であり、固有粘度（ＩＶ）は１．０４ｄｌ／ｇである。
【００８２】
ポリアミドＩは、テレフタル酸と、ドデカン二酸と、ヘキサメチレンジアミンから製造されたＰＡ６Ｔ／６１２を指し、２つの酸は６２：３８のモル比で使用され、融点は３１０℃であり、固有粘度（ＩＶ）は０．７７ｄｌ／ｇである。
【００８３】
ガラス繊維：ＣＰＩＣ，Ｃｈｏｎｇｑｉｎｇ，ＣｈｉｎａからＥＣＳ３０１ＨＰとして入手可能な平均長Ｘｍｍ、平均径Ｙミクロンのチョップドストランド。
【００８４】
難燃剤（ＦＲ）：−Ｅｘｏｌｉｔ（登録商標）ＯＰ１２３０:Ｃｌａｒｉａｎｔ，ＤＥ，ＵＳＡから入手可能なジエチルホスフィン酸のアルミニウム塩。
【００８５】
潤滑剤Ａ：Ｃｌａｒｉａｎｔ  Ｃｏｒｐｏｒａｔｉｏｎ，Ｍｕｔｔｅｎｚ，ＳｗｉｔｚｅｒｌａｎｄからＬｉｃｏｍｏｎｔ（登録商標）ＣａＶとして入手可能なモンタン酸カルシウム。
【００８６】
潤滑剤Ｂ：ＰＭＸ  Ｂｉｏｇｅｎｉｘ，Ｍｅｍｐｈｉｓ，ＴＮ，ＵＳＡからＫｅｍａｍｉｄｅ（登録商標）Ｅ１８０として入手可能なＮ−ステアリルエルカミド。
【００８７】
潤滑剤Ｃ：日東化成工業株式会社（横浜市、日本）からＡＬ−１０３として入手可能なステアリン酸アルミニウム。
【００８８】
潤滑剤Ｄ：花王株式会社（東京、日本）からＫａｏワックスＥＢ−ｆｆとして入手可能なエチレンビスステアルアミド。
【００８９】
潤滑剤Ｅ：日東化成工業株式会社（横浜市、日本）からＣＳ−７として入手可能なベヘン酸カルシウム。
【００９０】
ＦＲ相乗剤Ａ：河合石灰工業株式会社（日本）からＢＭＴ−３３として入手可能なべーマイト。
【００９１】
ＦＲ相乗剤Ｂ：Ｃｈｅｍｔｕｒａ，Ｐｈｉｌａｄｅｌｐｈｉａ，ＰＡ，ＵＳＡからＦｉｒｅｂｒａｋｅ  ＺＢとして入手可能なホウ酸亜鉛。
【００９２】
ＦＲ相乗剤Ｃ：日本軽金属株式会社（日本）から入手可能なＦｌａｍｔａｒｄ  Ｓとして入手可能なスズ酸亜鉛。
【００９３】
造核剤Ａ：富士タルク工業株式会社（日本）からＦＨ−１０５として入手可能なタルク
【００９４】
造核剤Ｂ：デンカ株式会社（日本）から入手可能な窒化ホウ素
【００９５】
カーボンブラックは、大日精化工業からマスターバッチとして入手し、着色剤として使用した。
【００９６】
【表１】
2020535249.tif 000006
【００９７】
表１の結果は、６Ｔ：６１０のモル比が成形冷却時間に与える影響を示している。Ｃ１は、６２：３８のモル比の繰り返し単位を有するポリアミド、難燃剤及び相乗剤、ガラス繊維、並びに潤滑剤を含有する。Ｃ１は、９秒以下の成形冷却時間と少なくとも２７０℃の最大リフローピーク温度を得ることができない。Ｅ１及びＥ２は、共に、Ｃ１の組成物には存在しない造核剤を含む。Ｃ１のポリアミド組成物に造核剤を添加すると、６３：３７未満の６Ｔ：６１０モル比を有する半芳香族ポリアミドを使用した場合であっても、Ｅ１及びＥ２で示されるように、成形冷却時間が９秒以下に短縮される。
【００９８】
Ｅ３、Ｅ４、及びＥ５は全て、６３：３７〜６７：３３の６Ｔ：６１０モル比を有する半芳香族ポリアミドを含み、３つ全ての実施例は、造核剤を必要とすることなしに９秒以下の成形冷却時間を示す。
【００９９】
【表２】
2020535249.tif 000007
【０１００】
表２は、６Ｔ：６１０モル比が６４：３６（Ｅ６対Ｅ１１）であり、造核剤及び潤滑剤を含有する半芳香族ポリアミド組成物を示している。Ｅ６及びＥ７は、成形冷却時間、難燃性、及びリフローピーク温度の望ましい組み合わせを示している。
【０１０１】
【表３】
2020535249.tif 000008
【０１０２】
表３は、６Ｔのモル濃度がＰＡ６Ｔ／６１０及びＰＡ６Ｔ／６１２ポリアミドに与える影響を示している。Ｃ３はＰＡ６Ｔ／６１０中に５８モルパーセントの６Ｔを含み、Ｃ４はＰＡ６Ｔ／６１２中に５５モルパーセントの６Ｔを含む。Ｅ１２の組成はＣ３及びＣ４と同じであるが、使用するポリアミドのみ異なる。Ｅ１２は、６２モルパーセントの６Ｔを含むＰＡ６Ｔ／６１２を使用する。Ｃ３とＣ４は、共に、９秒以下の成形冷却時間、少なくとも２７０℃の最大リフローピーク温度、及びＶ−０の難燃性の望ましい組み合わせを示さない。
【０１０３】
【表４】
2020535249.tif 000009
【０１０４】
表４は、６２モルパーセントの６Ｔを含むポリアミド組成物の結果を示す（６４モルパーセントの６Ｔを含むＥ１４を除く）。Ｅ１３及びＥ１４は、難燃剤、単一の難燃剤相乗剤、潤滑剤、ガラス繊維、及び造核剤を含み、９秒以下の成形冷却時間、少なくとも２７０℃の最大リフローピーク温度、及びＶ−０の難燃性の望ましい組み合わせを示す。Ｃ５は潤滑剤を含まず、９秒以下の望ましい成形冷却時間を示さない。
【０１０５】
表４のＥ１５〜Ｅ１７及びＣ６〜Ｃ７は、潤滑剤の濃度を除いて、全て同じ組成を有する。約０．６５重量パーセント以下の潤滑剤濃度では、Ｅ２２〜Ｅ２４は特性の望ましい組み合わせを示す。しかしながら、潤滑剤濃度がＣ６及びＣ７によって示されるように約０．６５重量パーセントを超える場合、得られるポリアミド組成物はＶ−０の難燃性を示さない。
【国際調査報告】
2020535249.tif 000012
2020535249.tif 000013